(57)【特許請求の範囲】
【請求項１】
化学蒸着法により複合金属薄膜又は複合金属化合物薄膜を製造するための化学蒸着用原料において、
次式で示される、中心金属である第１遷移金属（Ｍ１）及び第２の遷移金属（Ｍ２）に、配位子として、少なくとも、ジイミン（Ｌ）及びカルボニルが配位した異種複核錯体からなる化学蒸着用原料。
【化１】
0005952461.tif 000014
（Ｍ１、Ｍ２は相互に異なる遷移金属。ｘは０以上２以下、ｙは１以上２以下、ｚは１以上１０以下であり、ｘ、ｙ、ｚはいずれも整数である。Ｒ１〜Ｒ４は、それぞれ、水素原子、炭素数１以上５以下のアルキル基のいずれか１種である。Ｒ５は水素原子、カルボニル、炭素数１以上７以下のアルキル基、アリル基、又はアリル誘導体である。）
【請求項２】
ｘ＝１、ｙ＝１、ｚ＝ｎ＋２であり、次式で示される異種複核錯体からなる請求項１に記載された化学蒸着用原料。
【化２】
0005952461.tif 000015
（Ｍ１、Ｍ２は相互に異なる遷移金属。ｎは３以上６以下である。Ｒ１、Ｒ４は炭素数１以上４以下のアルキル基であり、Ｒ２、Ｒ３は、それぞれ、水素原子又は炭素数１以上３以下のアルキル基である。Ｒ５はカルボニル又は炭素数１以上４以下のアルキル基である。）
【請求項３】
遷移金属は、Ｍｎ、Ｆｅ、Ｃｏ、Ｎｉ、Ｃｕ、Ｎｂ、Ｍｏ、Ｒｕ、Ｒｈ、Ｔａ、Ｗ、Ｉｒ、Ｐｔのいずれかである請求項１に記載された化学蒸着用原料。
【請求項４】
Ｍ１はＲｕ、Ｍｎ、Ｆｅのいずれか１種であり、Ｍ２はＭｎ、Ｆｅ、Ｃｏ、Ｎｉのいずれか１種であり、Ｍ１とＭ２は異なる請求項１に記載された化学蒸着用原料。
【請求項５】
Ｒ１、Ｒ４は、それぞれ、エチル基、プロピル基、ブチル基のいずれか１種である請求項１〜４のいずれかに記載された化学蒸着用原料。
【請求項６】
Ｒ２、Ｒ３は、それぞれ、水素原子、メチル基、エチル基のいずれか１種である請求項１〜５のいずれかに記載された化学蒸着用原料。
【請求項７】
Ｒ５は、カルボニル、メチル、エチル、又はプロピルである請求項１〜６のいずれかに記載された化学蒸着用原料。
【請求項８】
異種複核錯体からなる原料を気化して原料ガスとし、前記原料ガスを基板表面に導入しつつ加熱する複合金属薄膜又は複合金属化合物薄膜の化学蒸着法において、
前記原料として請求項１〜請求項７のいずれかに記載された化学蒸着用原料を用いる化学蒸着法。
【発明の詳細な説明】
【技術分野】
【０００１】
本発明は、ＣＶＤ法やＡＬＤ法といった化学蒸着法により、種類の異なる金属からなる複合金属薄膜又は複合金属化合物薄膜を製造するための、異種複核錯体からなる化学蒸着用原料に関する。詳しくは、一度の成膜で複合金属からなる薄膜を形成可能であり、適度な熱安定性を有しつつ、低温（２００℃程度）で成膜可能な化学蒸着用原料に関する。
【背景技術】
【０００２】
半導体等の各種デバイスにおいて、デバイスの要求特性を満たすべく、各種の金属薄膜が用いられている。これら金属薄膜の形成方法としては、成膜速度が速く、デバイスの立体形状等にも追従し、均一且つ均質な膜を形成可能なＣＶＤ法等の化学蒸着法が利用されている。
【０００３】
上記化学蒸着法で金属薄膜を形成する場合の原料である金属錯体としては、下記化１に示されるように、１つの金属を中心金属（核）として、シクロペンタジエニル等の配位子を複数備えてなる錯体（以下、単核錯体という。）が知られている。また、下記化２に示されるように、中心金属として、同一種類の金属を複数備えてなる錯体も知られている（以下、同種複核錯体という）。
【化１】
0005952461.tif 000002
【化２】
0005952461.tif 000003
【０００４】
これら単核錯体や同種複核錯体を化学蒸着用原料とし、半導体等のデバイス用途の金属薄膜を形成するに際し、複数種類の金属からなる薄膜を適用することが多い。半導体等の小型化、軽量化したデバイスでは、各種要求特性を具備すべく、複数の金属薄膜を適用し、これらを積層させることで、要求特性を具備しつつ緻密化・高集積化を図っている。例えば、半導体の配線材料として銅を用いる場合、銅の拡散を防止するバリア層としてＭｎＯやＭｎＳｉＯ等の薄膜とともに、バリア層を導入する下地であるルテニウム等の薄膜を、ともに積層した構造体が用いられている。
【０００５】
これら複数の金属からなる薄膜を形成している例として、特許文献１や特許文献２等が挙げられる。特許文献１は、単核錯体等を複数用いて、順次、各錯体により金属薄膜を積層することで、単一金属からなる金属層を複数層形成するものである。特許文献２は、予め複数の単核錯体等を混合し、溶解又は乳化した不活性液として、複数の金属を含む複合金属薄膜を形成するものである。
【先行技術文献】
【特許文献】
【０００６】
【特許文献１】特開２０１１−１５６８号公報
【特許文献２】特開２００２−６０９４４号公報
【発明の概要】
【発明が解決しようとする課題】
【０００７】
しかしながら、特許文献１のように、複数の錯体を用いて、順次、複数の薄膜を形成する場合、成膜に要する工程数が多く、条件設定の煩雑さや、原料の品質管理に手間を要し、複数の原料を用いる分コストも高い。また、特許文献２のように、予め複数の金属錯体を混合した場合、錯体同士の気化特性が異なるため、薄膜中の金属比率が変動しやすく、均質な膜形成が困難となる。また、成膜前に原料同士が反応し、変質を生じることもある。
【０００８】
本発明は、上記のような背景のもとになされたものであり、簡易プロセスにより複数種類の金属薄膜を形成可能な化学蒸着用原料であり、均質な薄膜を形成することができるとともに、原料の品質管理も容易なものを提供する。
【課題を解決するための手段】
【０００９】
上記課題を解決する方策として、本発明者等は、従来のような金属種の異なる複数の錯体の適用に替えて、１つの錯体中に中心金属として複数種類の金属を備える錯体（以下、異種複核錯体という。）を合成し、化学蒸着用原料として適用すべく、以下のように検討を行った。
【００１０】
異種複核錯体を化学蒸着用原料として適用する場合、その要求特性として、まず、化学蒸着法により金属薄膜を形成した際、中心金属とした複数種類の金属が、双方とも析出することである。複数金属の析出比率も、ほぼ一定であることが好ましい。また、化学蒸着法で薄膜を形成する際、低温で成膜可能な分解特性を有しつつ、気化段階では熱分解することなく、十分な熱安定性を有する、との化学蒸着用原料の一般的な要求特性も具備する必要がある。以上の特性を兼ね備えた錯体について、鋭意検討したところ、本発明者等は、下記の構成を備えた異種複核錯体からなる本発明の化学蒸着用原料に想到した。
【００１１】
すなわち本発明は、化学蒸着法により複合金属薄膜又は複合金属化合物薄膜を製造するための化学蒸着用原料において、次式で示される、中心金属である第１遷移金属（Ｍ１）及び第２の遷移金属（Ｍ２）に、少なくとも、２つのイミンを含むジイミン（Ｌ）及びカルボニルが配位した異種複核錯体からなる化学蒸着用原料に関する。
【００１２】
【化３】
0005952461.tif 000004
（Ｍ１、Ｍ２は相互に異なる遷移金属。ｘは０以上２以下、ｙは１以上２以下、ｚは１以上１０以下であり、ｘ、ｙ、ｚはいずれも整数である。Ｒ１〜Ｒ４は、それぞれ、水素原子、炭素数１以上５以下のアルキル基のいずれか１種である。Ｒ５は水素原子、カルボニル、炭素数１以上７以下のアルキル基、アリル基、又はアリル誘導体である。）
【００１３】
上記の通り、本発明における錯体は、錯体の中心金属として、第１遷移金属（Ｍ１）及び第２遷移金属（Ｍ２）という複数種類の遷移金属を備える異種複核錯体であり、これらの中心金属に、配位子として、少なくとも、ジイミン（Ｌ）及びカルボニル（−ＣＯ）が配位してなる。かかる錯体は、化学蒸着法により薄膜を形成した場合、中心金属である複数の金属が双方とも析出する。
【００１４】
また、本発明の錯体では、配位子であるジイミンは遷移金属との結合力が比較的強く、配位子であるカルボニルは、遷移金属との結合力が比較的弱いため、適度な熱安定性を具備する錯体となる。さらに、置換基Ｒ１〜Ｒ５のアルキル基の炭素数の任意設計により、蒸気圧と融点の調整が可能となる。
【００１５】
以下、本発明に係る化学蒸着用原料を構成する異種複核錯体について詳細に説明する。
【００１６】
まず、本発明の原料において、配位子（Ｒ５）、ジイミン（Ｌ）、カルボニル（ＣＯ）の数を示すｘ、ｙ、ｚについて説明する。ｘは０以上２以下、ｙは１以上２以下、ｚは１以上１０以下であり、ｘ、ｙ、ｚはいずれも整数である。好ましくは、ｘは１以上２以下、ｙは１以上２以下、ｚは３以上８以下である。
【００１７】
以上のｘ、ｙ、ｚとしてとり得る整数は、遷移金属の種類（価数）や、ｘの数等に応じた相関関係により、好適範囲が存在する。例えば、Ｍ１又はＭ２の少なくともいずれかがＦｅ又はＲｕであり、ｘ＝０のとき、ｙ＝２、かつ、ｚ＝４〜６が好ましく、ｘ＝１のとき、ｙ＝１、かつ、ｚ＝４〜７が好ましく、ｘ＝２のとき、ｙ＝１、かつ、ｚ＝２〜６が好ましい。
【００１８】
ｘ、ｙ、ｚとして、特に好適な組み合わせは、ｘ＝１、ｙ＝１、ｚ＝ｎ＋２であり、次式で示される異種複核錯体からなる化学蒸着用原料が例示される。
【化４】
0005952461.tif 000005
（Ｍ１、Ｍ２は相互に異なる遷移金属。ｎは３以上６以下である。Ｒ１、Ｒ４は炭素数１以上４以下のアルキル基であり、Ｒ２、Ｒ３は、それぞれ、水素原子又は炭素数１以上３以下のアルキル基である。Ｒ５はカルボニル又は炭素数１以上４以下のアルキル基である。）
【００１９】
Ｍ１及びＭ２は、相互に異なる遷移金属である。遷移金属としては、例えば、チタンＴｉ、バナジウムＶ、クロムＣｒ、マンガンＭｎ、鉄Ｆｅ、コバルトＣｏ、ニッケルＮｉ、銅Ｃｕ、ニオブＮｂ、モリブデンＭｏ、ルテニウムＲｕ、ロジウムＲｈ、パラジウムＰｄ、銀Ａｇ、タンタルＴａ、タングステンＷ、レニウムＲｅ、オスミウムＯｓ、イリジウムＩｒ、白金Ｐｔ、金Ａｕが挙げられる。遷移金属は、Ｍｎ、Ｆｅ、Ｃｏ、Ｎｉ、Ｃｕ、Ｎｂ、Ｍｏ、Ｒｕ、Ｒｈ、Ｔａ、Ｗ、Ｉｒ、Ｐｔが好ましく、Ｍｎ、Ｆｅ、Ｃｏ、Ｎｉ、Ｃｕ、Ｍｏ、Ｒｕ、Ｗ、Ｐｔが特に好ましい。Ｍ１として特に好ましい遷移金属は、Ｒｕ、Ｍｎ、Ｆｅであり、Ｍ２として特に好ましい遷移金属は、Ｍｎ、Ｆｅ、Ｃｏ、Ｎｉである。
【００２０】
次に、中心金属に配位する各配位子につき説明する。本発明の原料は、例えば、下記化合物のように、２種の遷移金属からなる中心金属に、少なくともジイミン及びカルボニルが配位してなるものである。本発明者等が、この原料に想到したのは、中心金属とそれに配位する配位子の各構成につき、以下の理由に基づくものである。
【化５】
0005952461.tif 000006
【００２１】
配位子である「ジイミン（Ｌ）」は、炭素−窒素二重結合を持つ第二級アミン（イミノ基）を有し、炭素−炭素結合として２つの共役二重結合からなる共役ジエンを備える配位子をいう。このように２つの第二級アミンを有する配位子は、２つのイミノ基の窒素が中心金属に強く結合するため、錯体の熱安定性を高めやすい傾向がある。また、ジイミン化合物は、分子量が小さく、沸点が低い傾向があり、分解後に蒸発しやすく、不純物として金属膜内に残留しにくいという利点に加え、これを配位子とする錯体も蒸気圧を高めることができる。
【００２２】
各配位子と中心金属との分離しやすさを比較すると、カルボニル（−ＣＯ）の方がジイミン（Ｌ）よりも、中心金属と分離しやすい傾向がある。ここで、化学蒸着法で複合金属薄膜を形成した場合において、薄膜中に析出する各遷移金属の析出量は、各遷移金属に配位する配位子の種類に左右されやすい。すなわち、２つの遷移金属のうち、配位子として、カルボニルが多く、ジイミンが少ない遷移金属の方が、形成した複合金属薄膜中に多く析出しやすい傾向がある。例えば、本発明の好適例として挙げられる下記化合物の場合、ジイミンが配位した第１の遷移金属Ｍ１よりも、カルボニルのみ配位した第２の遷移金属Ｍ２の方が、複合金属薄膜中に多く析出しやすい。
【化６】
0005952461.tif 000007
（Ｍ１、Ｍ２は相互に異なる遷移金属。ｎは３以上６以下である。Ｒ１、Ｒ４は炭素数１以上４以下のアルキル基であり、Ｒ２、Ｒ３は、それぞれ、水素原子又は炭素数１以上３以下のアルキル基である。Ｒ５はカルボニル又は炭素数１以上４以下のアルキル基である。）
【００２３】
次に、ジイミンの置換基Ｒ１〜Ｒ４に関し説明する。Ｒ１〜Ｒ４は、それぞれ、水素原子、炭素数１以上５以下のアルキル基のいずれか１種である。炭素鎖が長くなりすぎると、錯体の蒸気圧が低下する傾向にあり、炭素数５を超える長鎖アルキル基とすると、錯体の気化が困難になる。尚、置換基Ｒ１〜Ｒ４としては、それぞれ、直鎖又は分岐鎖いずれのアルキル基も適用できる。例えば、プロピル基又はブチル基を適用する場合、ｎ−プロピル基、ｉｓｏ−プロピル基、ｎ−ブチル基、ｉｓｏ−ブチル基、ｓｅｃ−ブチル基、又はｔｅｒｔ−ブチル基等を適用できる。
【００２４】
各置換基に関し、Ｒ１、Ｒ４としては、それぞれ、炭素数１以上４以下のアルキル基が好ましく、エチル基、プロピル基、ブチル基のいずれか１種が特に好ましい。Ｒ１及びＲ４のアルキル基は、好ましくは分岐鎖であり、それぞれ、イソ（ｉ−）プロピル基、ｔｅｒｔ−ブチル基、ｓｅｃ−ブチル基のいずれか１種が特に好ましい。Ｒ２、Ｒ３としては、それぞれ、水素原子又は炭素数１以上３以下のアルキル基が好ましく、水素原子、メチル基、エチル基のいずれか１種が特に好ましい。
【００２５】
配位子Ｒ５の数は、０以上２以下有するものとし、Ｍ１の配位子として１つ備えることが好ましい。Ｒ５は、水素原子、カルボニル、炭素数１以上７以下のアルキル、アリル、又はアリル誘導体のいずれかであり、カルボニル又は炭素数１以上４以下のアルキルが好ましく、カルボニル、メチル、エチル、又はプロピルが特に好ましい。配位子Ｒ５として、カルボニル又はアルキルのいずれが好適かについては、第１遷移金属（Ｍ１）の種類に依存する。Ｍ１がＭｎ、Ｃｏ、Ｒｈ、Ｒｅ、Ｉｒであるときはカルボニル、Ｍ１がＦｅ、Ｒｕ、Ｏｓであるときはアルキルが、特に好ましい。尚、配位子Ｒ５をアルキルとする場合、直鎖又は分岐鎖いずれのアルキルも適用できる。
【００２６】
本発明の錯体において、カルボニル（ＣＯ）の総数は、１以上１０以下であり、第１遷移金属（Ｍ１）の配位子として２又は３のカルボニルを有することが好ましい。他方、第２遷移金属（Ｍ２）の配位子としてのカルボニルの配位数（ｎ）は４又は５が好ましく、いずれが好ましいかはＭ２の種類に依存する。Ｍ２がＭｎ、Ｒｅであるときはｎ＝５、Ｍ２がＣｏ、Ｒｈ、Ｉｒであるときはｎ＝４が、特に好ましい。
【００２７】
本発明の化学蒸着用原料について、具体的に好適である異種複核錯体の種類を以下に例示列挙する。
【化７】
0005952461.tif 000008
【００２８】
以上説明した本発明の化学蒸着用原料は、第１の遷移金属（Ｍ１）を中心金属としたジアザブタジエン誘導体を出発原料として、第２の遷移金属（Ｍ２）を中心金属として複数のカルボニルが配位した錯体と反応させることで製造可能である。
【００２９】
本発明に係る化学蒸着用原料は、ＣＶＤ法による複合金属薄膜の形成に有用である。この薄膜形成方法は、異種複核錯体からなる原料を気化して反応ガスとし、前記反応ガスを基板表面に導入し、前記錯体を分解して複数の金属を析出させるものであり、原料として本発明に係る異種複核錯体を用いるものである。
【００３０】
薄膜形成時の反応雰囲気としては、還元性雰囲気が好ましく、このため水素又はアンモニアを反応ガスとして導入するのが好ましい。また、成膜時の加熱温度は、１５０℃〜３５０℃が好ましい。１５０℃未満では、成膜反応が進行し難く必要な膜厚が得られ難いためである。また、３５０℃を超えると、均一な薄膜を形成し難くなる。
【発明の効果】
【００３１】
以上で説明したように、本発明に係る化学蒸着用原料によれば、単一原料により、複数の金属を含む複合金属薄膜又は複合金属化合物薄膜を形成できる。また、本発明の原料は、蒸気圧が高く、低温で薄膜の製造が可能であるとともに、適度な熱安定性も兼ね備えており、化学蒸着法による成膜に好適である。
【図面の簡単な説明】
【００３２】
【図１】実施形態で製造した金属錯体のＴＧ曲線。
【図２】実施形態で成膜した金属薄膜の断面写真。
【図３】実施形態で成膜した金属薄膜におけるＲｕ／Ｍｎ比率。
【発明を実施するための形態】
【００３３】
以下、本発明における最良の実施形態について説明する。
【００３４】
本実施形態では、下記４種類の錯体を合成した。合成した錯体について物性を評価し、化学蒸着用原料として成膜試験を行った。
【化８】
0005952461.tif 000009
【００３５】
実施例１：第１の遷移金属がルテニウム、第２の遷移金属がマンガンである異種複核錯体(ペンタカルボニル［ジカルボニル（Ｎ，Ｎ’−ジイソプロピル−１，４−ジアザブタジエン）メチルルテニウム］マンガン（Ｍｎ−Ｒｕ）)を製造した。合成反応式は、次の通りである。以下、製造工程について詳しく説明する。
【化９】
0005952461.tif 000010
【００３６】
テトラヒドロフラン２５０ｍｌを入れたフラスコに、デカカルボニルジマンガン１．９５g（５ｍｍｏｌ）と金属ナトリウム０．２３ｇ（１０ｍｍｏｌ）を加えた。その溶液を室温で２４時間攪拌させた後、テトラヒドロフラン２５０ｍｌに溶解させたジカルボニルヨード（Ｎ，Ｎ’−ジイソプロピル−１，４−ジアザブタジエン）メチルルテニウム４．３９ｇ（１０ｍｍｏｌ）を加え、室温で４時間攪拌させた。反応終了後、濃縮して泥状の反応混合物を得た。ヘキサンで抽出を行い、アルミナを担体、ヘキサンを溶離液としたカラムクロマトグラフィーで精製を行った。さらに昇華精製を行うことで目的物であるペンタカルボニル［ジカルボニル（Ｎ，Ｎ’−ジイソプロピル−１，４−ジアザブタジエン）メチルルテニウム］マンガン（Ｍｎ−Ｒｕ）３．３０ｇ（６．５ｍｍｏｌ）を得た（収率６５％）。
【００３７】
実施例２：第１の遷移金属がマンガン、第２の遷移金属がコバルトである異種複核錯体(トリカルボニル（Ｎ，Ｎ’−ジイソプロピル−１，４−ジアザブタジエン）（テトラカルボニルコバルト）マンガン（Ｃｏ−Ｍｎ）)を製造した。合成反応式は、次の通りである。以下、製造工程について詳しく説明する。
【化１０】
0005952461.tif 000011
【００３８】
テトラヒドロフラン２５０ｍｌを入れたフラスコに、オクタカルボニルジコバルト１．７１g（５ｍｍｏｌ）と金属ナトリウム０．２３ｇ（１０ｍｍｏｌ）を加えた。その溶液を室温で２４時間攪拌させた後、テトラヒドロフラン２５０ｍｌに溶解させたブロモトリカルボニル（Ｎ，Ｎ’−ジイソプロピル−１，４−ジアザブタジエン）マンガン３．６０ｇ（１０ｍｍｏｌ）を加え、室温で４時間攪拌させた。反応終了後、濃縮してからヘキサンで抽出を行った。−３０℃のヘキサンから再結晶後、さらに昇華精製を行うことで目的物であるトリカルボニル（Ｎ，Ｎ’−ジイソプロピル−１，４−ジアザブタジエン）（テトラカルボニルコバルト）マンガン（Ｃｏ−Ｍｎ）１．１３ｇ（５．０ｍｍｏｌ）を得た（収率５０％）。
【００３９】
実施例３：第１の遷移金属がルテニウム、第２の遷移金属がコバルトである異種複核錯体(ジカルボニル（Ｎ，Ｎ’−ジイソプロピル−１，４−ジアザブタジエン）（テトラカルボニルコバルト）メチルルテニウム（Ｃｏ−Ｒｕ）)を製造した。合成反応式は、次の通りである。以下、製造工程について詳しく説明する。
【化１１】
0005952461.tif 000012
【００４０】
テトラヒドロフラン２５０ｍｌを入れたフラスコに、オクタカルボニルジコバルト１．７１g（５ｍｍｏｌ）と金属ナトリウム０．２３ｇ（１０ｍｍｏｌ）を加えた。その溶液を室温で２４時間攪拌させた後、テトラヒドロフラン２５０ｍｌに溶解させたジカルボニルヨード（Ｎ，Ｎ’−ジイソプロピル−１，４−ジアザブタジエン）メチルルテニウム４．３９ｇ（１０ｍｍｏｌ）を加え、室温で４時間攪拌させた。反応終了後、濃縮して泥状の反応混合物を得た。ヘキサンで抽出を行い、アルミナを担体、ヘキサンを溶離液としたカラムクロマトグラフィーで精製を行った。さらに昇華精製を行うことで目的物であるジカルボニル（Ｎ，Ｎ’−ジイソプロピル−１，４−ジアザブタジエン）（テトラカルボニルコバルト）メチルルテニウム（Ｃｏ−Ｒｕ）２．４２ｇ（５．０ｍｍｏｌ）を得た（収率５０％）。
【００４１】
実施例４：第１の遷移金属がルテニウム、第２の遷移金属がマンガンである異種複核錯体(ペンタカルボニル［ジカルボニル（エチル）（Ｎ，Ｎ’−ジイソプロピル−１，４−ジアザブタジエン）ルテニウム］マンガン（Ｍｎ−Ｒｕ）)を製造した。合成反応式は、次の通りである。以下、製造工程について詳しく説明する。
【化１２】
0005952461.tif 000013
【００４２】
テトラヒドロフラン２５０ｍｌを入れたフラスコに、デカカルボニルジマンガン１．９５g（５ｍｍｏｌ）と金属ナトリウム０．２３ｇ（１０ｍｍｏｌ）を加えた。その溶液を室温で２４時間攪拌させた後、テトラヒドロフラン２５０ｍｌに溶解させたジカルボニルエチルヨード（Ｎ，Ｎ’−ジイソプロピル−１，４−ジアザブタジエン）ルテニウム４．５３ｇ（１０ｍｍｏｌ）を加え、室温で４時間攪拌させた。反応終了後、濃縮して泥状の反応混合物を得た。ヘキサンで抽出を行い、アルミナを担体、ヘキサンを溶離液としたカラムクロマトグラフィーで精製を行った。さらに昇華精製を行うことで目的物であるペンタカルボニル［ジカルボニル（エチル）（Ｎ，Ｎ’−ジイソプロピル−１，４−ジアザブタジエン）ルテニウム］マンガン（Ｍｎ−Ｒｕ）２．９８ｇ（５．７ｍｍｏｌ）を得た（収率５７％）。
【００４３】
異種複核錯体の物性評価：実施例１及び実施例４で製造した異種複核錯体について、ＴＧによる物性評価を行った。分析は、ＢＲＵＫＥＲ社製ＴＧ‐ＤＴＡ２０００ＳＡにて、窒素雰囲気下、錯体試料（５ｍｇ）を昇温速度５℃／ｍｉｎにて、測定温度範囲の室温〜４５０℃加熱した際の試料の重量変化を観察した。実施例１については、圧力を５ｔｏｒｒとして錯体試料を加熱する分析（減圧ＴＧ測定）も行った。結果を図１に示す。
【００４４】
図１より、実施例１及び実施例４の錯体は、１３０℃程度の加熱で錯体の気化と分解が生じており、分解温度が低く低温成膜可能であることが示された。また、減圧ＴＧ測定の結果より、実施例１の錯体は、成膜時の圧力では分解することなく、全量が気化することが示された。
【００４５】
成膜試験：次に、実施例１で製造した錯体を原料化合物とし、ＣＶＤ法にて複合金属薄膜の成膜試験を行った。
【００４６】
金属薄膜は、シリコン基板上にテトラエトキシシラン（ＴＥＯＳ）を用いて酸化ケイ素膜を堆積させた基板（１５ｍｍ×１５ｍｍ）に成膜した。成膜装置は、ホットウォールタイプの熱ＣＶＤ装置を用いた。反応ガス（水素）はマスフローコントローラーを用いて一定流量で流した。成膜条件は、次の通りである。図２に、金属薄膜の断面をＳＥＭ観察した結果を示す。
【００４７】
基板：ＳｉＯ２
成膜温度２５０℃
試料温度：１００℃
成膜圧力：５ｔｏｒｒ
反応ガス（水素）流量：１０ｓｃｃｍ
成膜時間：６０分
【００４８】
以上により形成された金属薄膜は、光沢のある純白色であり、膜厚は４７．２ｎｍであった。また、図２より、ＳｉＯ２上に形成した金属薄膜は、表面が平滑かつ均一なものであった。
【００４９】
Ｍ１／Ｍ２比率：上記で形成した金属薄膜について、Ｘ線光電子分光(ＸＰＳ)法により、金属元素の存在量として、Ｒｕ／Ｍｎ比率を分析した。測定装置には、（株）島津製作所製、ＫＲＡＴＯＳ  Ａｘｉｓ  Ｎｏｖａを用いた。この測定は、薄膜(膜厚４７．２ｎｍ)について、表面付近からＳｉＯ２膜との界面付近の手前まで、深さ方向に分析を行った。ＳｉＯ２膜との界面付近は、ＳｉやＯの影響により正確なＲｕ／Ｍｎ比率を分析しにくいため、その影響が少ない範囲まで分析した。結果を図３に示す。図３の横軸は、上記の通り、薄膜表面からＳｉＯ２膜との界面付近の手前までの、およそ膜厚（４７．２ｎｍ）に相当する。
【００５０】
図３より、上記金属薄膜中には、ＲｕとＭｎの双方が析出していることが示された。また、Ｒｕ／Ｍｎ比率は、薄膜の表面付近においてやや高い傾向があるものの、約０．４５前後のほぼ一定比率であった。
【産業上の利用可能性】
【００５１】
本発明に係る原料は、化学蒸着法により単一の原料からの複合金属薄膜形成を実現することができ、薄膜の均質化や、原料の品質管理が容易となる。このため、半導体デバイスの銅拡散層等、複数の金属層を積層した構造を採用する用途に適用できる。
【要約】      （修正有）【課題】均質な薄膜を形成することができるとともに、その品質管理も容易な、簡易プロセスにより複数種類の金属薄膜を形成可能な化学蒸着用原料の提供。【解決手段】中心金属である第１遷移金属及び第２の遷移金属に、配位子として、少なくとも、ジイミン及びカルボニルが配位した下式で示した異種複核錯体の化学蒸着用原料。0005952461.tif 000016（Ｍ１、Ｍ２は相互に異なる遷移金属；ｘは０−２、ｙは１−２、ｚは１−１０；Ｒ１〜Ｒ４は各々独立にＨ、Ｃ１〜５のアルキル基；Ｒ５はＨ、カルボニル、Ｃ１〜７のアルキル基、アリル基、又はアリル誘導体）【選択図】なし【図１】
0005952461.tif 000017
【図３】
0005952461.tif 000018
【図２】
0005952461.tif 000019